(57)【要約】【課題】複撚り構造のスチールコードを使用したベルトカバー層を有する空気入りタイヤにおいて、高い高速操縦安定性と高速耐久性を確保しながら、ベルトカバー層に起因する加硫故障を改善することが可能な空気入りタイヤ及びその製造方法を提供する。【解決手段】ベルトカバー層８のスチールコード１１は、複数本のスチールワイヤ素線１２を撚り合せたストランド１３を、複数本撚り合わせた複撚り構造を持つスチールコードであり、１本の有機繊維芯体１４の周囲にストランド１３が撚られている。スチールワイヤ素線１２は同径で直径ｄが０．０８ｍｍ〜０．１５ｍｍである。スチールワイヤ素線１２の撚り方向とストランド１３の撚り方向が同じである。【選択図】図３
2010241252.tif 000002
【特許請求の範囲】
【請求項１】
左右のビード部間にカーカス層を延設し、トレッド部のカーカス層外周側にベルト層を配設し、該ベルト層の外周側にスチールコードをタイヤ周方向に螺旋状に巻回したベルトカバー層を配置した空気入りタイヤにおいて、ベルトカバー層のスチールコードが、複数本のスチールワイヤ素線を撚り合せたストランドを、複数本撚り合わせた複撚り構造を持つスチールコードであって、１本の有機繊維を芯体にして、上記有機繊維芯体の周囲に上記複数本のストランドが撚られており、上記スチールワイヤ素線の直径が０．０８ｍｍ〜０．１５ｍｍの間にあり、且つ複数本のスチールワイヤ素線は同径であり、上記ストランドを構成する複数本のスチールワイヤ素線の撚り方向と上記有機繊維芯体の周囲に撚られている複数本のストランドの撚り方向が同一であることを特徴とする空気入りタイヤ。
【請求項２】
前記ベルトカバー層に使用されるスチールコードは、複数本のストランド間に、それぞれ０．０３〜０．１０ｍｍの範囲内の隙間が存在する請求項１に記載の空気入りタイヤ。
【請求項３】
前記有機繊維芯体の直径が０．２０〜０．３０ｍｍである請求項１または２に記載の空気入りタイヤ。
【請求項４】
前記有機繊維芯体がモノフィラメントである請求項１，２または３に記載の空気入りタイヤ。
【請求項５】
ベルトカバー層が、ゴム被覆した１本のスチールコードをタイヤ周方向に螺旋状に巻回して構成される請求項１，２，３または４に記載の空気入りタイヤ。
【請求項６】
左右のビード部間にカーカス層を延設し、トレッド部のカーカス層外周側にベルト層を配設し、該ベルト層の外周側にスチールコードをタイヤ周方向に螺旋状に巻回したベルトカバー層を配置した空気入りタイヤの製造方法であって、未加硫のベルト層の外周側に未加硫ゴムで被覆したスチールコードをタイヤ周方向に螺旋状に巻回して未加硫のベルトカバー層を成形する工程を具備し、該未加硫のベルトカバー層のスチールコードが、複数本のスチールワイヤ素線を撚り合せたストランドを、複数本撚り合わせた複撚り構造を持つスチールコードであって、１本の有機繊維を芯体にして、上記有機繊維芯体の周囲に上記複数本のストランドが撚られており、上記スチールワイヤ素線の直径が０．０８ｍｍ〜０．１５ｍｍの間にあり、且つ複数本のスチールワイヤ素線は同径であり、上記ストランドを構成する複数本のスチールワイヤ素線の撚り方向と上記有機繊維芯体の周囲に撚られている複数本のストランドの撚り方向が同一であることを特徴とする空気入りタイヤの製造方法。
【請求項７】
前記未加硫のベルトカバー層のスチールコードは、複数本のストランド間に、それぞれ０．０３〜０．１０ｍｍの範囲内の隙間が存在する請求項６に記載の空気入りタイヤの製造方法。
【発明の詳細な説明】
【技術分野】
【０００１】
本発明は、ベルトカバー層を有する空気入りタイヤ及びその製造方法に関し、更に詳しくは、ベルトカバー層に起因する加硫故障を改善し、製造したタイヤの高速操縦安定性、高速耐久性に優れた空気入りタイヤ及びその製造方法に関する。
【背景技術】
【０００２】
空気入りタイヤにおいて、ベルト層の外周側に補強コードをタイヤ周方向に螺旋状に巻回したベルトカバー層を配置することにより、高速走行時のベルト層の外周側への競上がりを抑制し、ベルト層の耐エッジセパレーション性（高速耐久性）を高めることができる利点がある。近年、居住性が重視される高級乗用車などに使用される乗用車用タイヤの場合には、上記耐久性に加えて、ロードノイズの低減、高速走行時の操縦安定性などの性能向上が求められている。このような要求に応じて、ナイロンなどからなる有機繊維コードに代えて、スチールコードをベルトカバー層に使用することが考えられている（例えば、特許文献１参照）。スチールコードは、有機繊維に比べて引張時の剛性が大きく、また熱の影響をほとんど受けない。これにより、スチールコードを用いたベルトカバー層を含む乗用車用タイヤを装着した乗用車は、有機繊維を用いたベルトカバー層を含む乗用車用タイヤを装着した乗用車に比べて、高速走行時の操縦安定性が向上する。
【０００３】
しかしながら、スチールコードは上述したように引張時の剛性が大きい反面、有機繊維に比べると伸びが小さく、タイヤ製造・加硫時に掛かる張力に対して伸び代が不足して追従できず、加硫故障を招く一因になっていた。また、たとえ加硫故障が発生しなくてもベルト層とベルトカバー層の間のコード層間ゲージが薄くなり、耐久性が低下する大きな要因になっていた。
【０００４】
上記問題を改善するため、スチールコード構造の中でも比較的伸びの大きい、複撚り構造のスチールコードを使用することが考えられるが、複撚り構造のスチールコードの場合、大きい伸びを確保するためには、撚りピッチを小さくしなければならないが、撚りピッチを小さくすると加硫後の弾性率まで低下してしまい、引張時の剛性が低下し、高速走行時の操縦安定性や耐久性が低下してしまう問題があった。
【先行技術文献】
【特許文献】
【０００５】
【特許文献１】特開平１１−１９８６０５号公報
【発明の概要】
【発明が解決しようとする課題】
【０００６】
本発明の目的は、複撚り構造のスチールコードを使用したベルトカバー層を有する空気入りタイヤにおいて、高い高速操縦安定性と高速耐久性を確保しながら、ベルトカバー層に起因する加硫故障を改善することが可能な空気入りタイヤ及びその製造方法を提供することにある。
【課題を解決するための手段】
【０００７】
上記目的を達成する本発明の空気入りタイヤは、左右のビード部間にカーカス層を延設し、トレッド部のカーカス層外周側にベルト層を配設し、該ベルト層の外周側にスチールコードをタイヤ周方向に螺旋状に巻回したベルトカバー層を配置した空気入りタイヤにおいて、ベルトカバー層のスチールコードが、複数本のスチールワイヤ素線を撚り合せたストランドを、複数本撚り合わせた複撚り構造を持つスチールコードであって、１本の有機繊維を芯体にして、上記有機繊維芯体の周囲に上記複数本のストランドが撚られており、上記スチールワイヤ素線の直径が０．０８ｍｍ〜０．１５ｍｍの間にあり、且つ複数本のスチールワイヤ素線は同径であり、上記ストランドを構成する複数本のスチールワイヤ素線の撚り方向と上記有機繊維芯体の周囲に撚られている複数本のストランドの撚り方向が同一であることを特徴とする。
【０００８】
本発明の空気入りタイヤの製造方法は、左右のビード部間にカーカス層を延設し、トレッド部のカーカス層外周側にベルト層を配設し、該ベルト層の外周側にスチールコードをタイヤ周方向に螺旋状に巻回したベルトカバー層を配置した空気入りタイヤの製造方法であって、未加硫のベルト層の外周側に未加硫ゴムで被覆したスチールコードをタイヤ周方向に螺旋状に巻回して未加硫のベルトカバー層を成形する工程を具備し、該未加硫のベルトカバー層のスチールコードが、複数本のスチールワイヤ素線を撚り合せたストランドを、複数本撚り合わせた複撚り構造を持つスチールコードであって、１本の有機繊維を芯体にして、上記有機繊維芯体の周囲に上記複数本のストランドが撚られており、上記スチールワイヤ素線の直径が０．０８ｍｍ〜０．１５ｍｍの間にあり、且つ複数本のスチールワイヤ素線は同径であり、上記ストランドを構成する複数本のスチールワイヤ素線の撚り方向と上記有機繊維芯体の周囲に撚られている複数本のストランドの撚り方向が同一であることを特徴とする。
【発明の効果】
【０００９】
上述した本発明によれば、スチールコードはＭ×Ｎ（Ｍ、Ｎは２以上の整数）構造の複撚りとし、ストランドを構成する同径の複数本のスチールワイヤ素線の撚り方向と、上記有機繊維芯体の周囲に撚られている複数本のストランドの撚り方向が同一であり、中心に有機繊維芯体が配置されている。このように撚り方向及び有機繊維芯体の存在によって、スチールコードに構造的な伸びを確保することができる。その結果、加硫時のリフト追従に必要な伸びを安定して確保でき、ベルトカバー層のスチールコードのリフトに起因する加硫故障を改善することができる。
【００１０】
芯体を設けた複撚り構造のスチールコードは、加硫済みタイヤにおいて高い剛性を発揮するので、加硫後のタイヤにおいて従来の複撚り構造のスチールコードを用いたタイヤより高速走行時の高い操縦安定性と高速耐久性を得ることができる。
【図面の簡単な説明】
【００１１】
【図１】本発明の空気入りタイヤの一実施形態を示す部分断面図である。
【図２】ゴム被覆したスチールコードの拡大断面図である。
【図３】スチールコードの拡大断面図である。
【図４】スチールコードの荷重−伸び曲線を示すグラフ図である。
【発明を実施するための形態】
【００１２】
以下、本発明の実施の形態について添付の図面を参照しながら詳細に説明する。
【００１３】
図１は、乗用車に使用される本発明の空気入りタイヤの一実施形態を示し、１はトレッド部、２はサイドウォール部、３はビード部である。
【００１４】
左右のビード部３間にタイヤ径方向に延在する補強コードをタイヤ周方向に所定の間隔で配列してゴム層に埋設した２層のカーカス層４が延設され、その両端部がビード部３に埋設したビードコア５の周りにビードフィラー６を挟み込むようにしてタイヤ軸方向内側から外側に折り返されている。
【００１５】
トレッド部１のカーカス層４の外周側には、タイヤ周方向に傾斜して延在する補強コードをタイヤ周方向に所定の間隔で配列してゴム層に埋設した２層のベルト層７が配設されている。２層のベルト層７の補強コードは層間でタイヤ周方向に対する傾斜方向を逆向きにして交差している。
【００１６】
ベルト層７の外周側には、ベルトカバー層８が配置されている。このベルトカバー層８は、ベルト層７全体を覆う１層のベルトフルカバー層８Ａと、ベルト層７の端部側を覆う１層のベルトエッジカバー層８Ｂとから構成されている。ベルトカバー層８は、図２に示す、ゴム１０で被覆した１本のスチールコード１１をタイヤ周方向に螺旋状に巻回した構成になっている。
【００１７】
ベルトカバー層８は、このようにゴム１０で被覆した１本のスチールコード１１をタイヤ周方向に螺旋状に巻回して構成するのが、スチールコード１１のエッジを極力少なくしてベルトカバー層８の耐久性を高める上で好ましいが、複数本のスチールコード１１をゴム層に埋設したストリップ材をタイヤ周方向に螺旋状に巻回してベルトカバー層８を構成するようにしてもよい。
【００１８】
ベルトカバー層８に使用されるスチールコード１１は、図３に示すように、同径のＮ本のスチールワイヤ素線１２を撚り合せたストランド１３を、Ｍ本撚り合わせたＭ×Ｎの複撚り構造を持つスチールコードであって、１本の有機繊維を芯体１４とし、この有機繊維芯体１４の周囲にストランド１３がスチールワイヤ素線１２と同じ方向に撚られている。図３に示す例では、Ｎが４、Ｍが５の５×４の複撚り構造になっている。加硫後のタイヤのベルトカバー層８内にある状態では、各隣接するストランド１３が接触し、各隣接するストランド１３間の隙間Ｘが略閉じた状態になっている。
【００１９】
スチールワイヤ素線１２の直径ｄは、０．０８ｍｍ〜０．１５ｍｍの範囲である。スチールワイヤ素線１２の直径ｄが０．０８ｍｍより細いと、スチールコード１１の切断強力が不足し、０．１５ｍｍより大きいと、曲げ剛性が大きくなりすぎてスチールコード１１のしなやかさが失われてしまう。
【００２０】
ベルトカバー層８に使用されるスチールコード１１（未加硫のベルトカバー層成形時のスチールコード）は、０．０３〜０．１０ｍｍの隙間Ｘを介在させてストランド１３を撚り合わせたものがよい。隙間Ｘが０．０３ｍｍ未満であると、タイヤ製造・加硫時に掛かる張力に対して伸び難くなり、加硫故障が発生しやすくなる。逆に隙間Ｘが０．１０ｍｍを超えると、加硫後のタイヤにおいて十分な剛性を発揮できない虞れがある。
【００２１】
このように構成されるスチールコード１１は、図４に示すように、荷重−伸び曲線において、曲線の傾きが大きく変化する変曲点が存在している。この変曲点における伸び率としては、好ましくは２．０〜６．５％の範囲にするのがよい。この範囲にすることにより、加硫時にスチールコードの伸びが確保され、且つ加硫後に所定の剛性を確保することができる。
【００２２】
芯体１４に使用する有機繊維材料としては、従来公知の有機繊維材料がいずれも使用可能であり、例えば、ナイロンなどの脂肪族ポリアミド、ポリエチレンテレフタレート（ＰＥＴ）やポリエチレンナフタレートなどのポリエステル、芳香族ポリアミド（アラミド）、ポリベンゾオキサゾール（ＰＢＯ）、ポリビニルアルコール（ＰＶＡ）、ポリオレフィンケトン（ＰＯＫ）、レーヨンなどを挙げることができる。好ましくは、ナイロン及びポリエステルがよい。芯体１４はモノフィラメントから構成しても、マルチフィラメントから構成してもよい。好ましくは、図示するようにモノフィラメントから構成するのが、安定したストランド１３同士の隙間（＝安定した伸び）を確保する上でよい。芯体１４としては、直径が０．２０〜０．３０ｍｍのものを使用するのがよい。
【００２３】
このようにスチールコード１１はＭ×Ｎ（Ｍ、Ｎは２以上の整数）構造の複撚りとし、ストランド１３を構成する同径の複数本のスチールワイヤ素線１２の撚り方向と、上記有機繊維芯体１４の周囲に撚られている複数本のストランド１３の撚り方向が同一であり、中心に有機繊維芯体１４が配置されている。このように撚り方向及び有機繊維芯体１４の存在によって、スチールコード１３に構造的な伸びを確保することができる。その結果、加硫時のリフト追従に必要な伸びを安定して確保でき、ベルトカバー層８のスチールコード１１のリフトに起因する加硫故障を改善することができる。
【００２４】
有機繊維芯体１４を設けた複撚り構造のスチールコード１１は、加硫済みタイヤにおいて高い剛性を発揮するので、加硫後のタイヤにおいて従来の複撚り構造のスチールコードを用いたタイヤより高速走行時の高い操縦安定性と高速耐久性を得ることができる。隙間Ｘを上述した範囲にすることで、隙間Ｘが閉じた後のスチールコード１１はより高い剛性を発揮するので、一層の高い高速操縦安定性と高速耐久性の確保が可能になる。
【００２５】
他方、芯体１４を配置するだけで、伸びをコントロールできるので、初期伸びを確保するために、ストランド１３の撚りピッチや、ストランド１３を撚り合わせたスチールコードの撚りピッチを小さくする必要がなく、生産性を悪化させることがない。
【００２６】
ベルトカバー層８に使用されるスチールコード１１において、スチールコードの生産性、初期伸び、変曲点後の剛性（弾性率）の観点から、ストランド１３の撚りピッチとしては１．５ｍｍ〜５．０ｍｍの範囲、スチールコード１１の撚りピッチとしては３．５〜１０．０ｍｍの範囲にするのが好ましい。また、隣接する各ストランド１３間の隙間Ｘを上述したようにすることで、更にリフト率が異なるタイヤ仕様に対しても、スチールコード１１が伸びてベルトカバー層８がリフトに追従することができる。
【００２７】
なお、ここで言う隙間Ｘは、使用されるスチールコード１１を樹脂に埋め込み、その長手方向と直交する平面で切断した断面形状を写真撮影し、その写真上で各ストランド１３の断面中心間の距離Ａ（ｍｍ）を測定する。また、ストランド１３の理論的な外径Ｄ（ｍｍ）をＤ＝ｄ（１＋１／ｃｏｓ｛π／２×（１−２／Ｍ）｝より算出する。但し、ｄはスチールワイヤ素線１２の直径（ｍｍ）、Ｍはストランド１３を構成するスチールワイヤ素線１２の本数である。隙間ＸはＸ＝Ａ−Ｄより算出する。
【００２８】
上記撚り合わせるスチールワイヤ素線１２の本数Ｎとしては、２〜７にするのが好ましい。本数Ｎが７本を超えると、ストランド１３の隙間Ｘが小さくなってしまう。撚り合わせるストランド１３の本数Ｍとしては、２〜６にするのが好ましい。本数Ｍが６本を超えると、上記同様ストランド１３の隙間Ｘが小さくなってしまう。好ましくは、Ｍが４〜５、Ｎが２〜４がよい。
【００２９】
上述した好ましい構成を有する空気入りタイヤの製造は、例えば、スチールコード１１（１本または複数本）を未加硫ゴムで被覆し、それを成形された未加硫のベルト層の外周側に０度に近い角度（５度以下）で螺旋状に連続して巻き付けて、未加硫のベルトカバー層８（８Ａ，８Ｂ）を成形する。他の工程は従来と同じであり、その説明は省略する。
【００３０】
このように成形した未加硫のベルトカバー層８を有する未加硫タイヤは、加硫時に金型内で加硫ブラダーによりリフトが加えられるが、その際に未加硫のベルトカバー層８のスチールコードが伸長し、リフトに追従する。タイヤ中では、上記のように規定したストランド１３間の隙間Ｘが略閉じた状態になり、高い剛性を発揮する。
【００３１】
本発明は、上記実施形態において、ベルトカバー層８として、ベルト層７全体を覆うベルトフルカバー層８Ａと、ベルト層７の端部側を覆うベルトエッジカバー層８Ｂの２層を設けた例を示したが、それに限定されず、いずれのベルトカバー層を有する空気入りタイヤであってもよい。
【００３２】
本発明は、特にベルトカバー層を備えた乗用車に用いられる空気入りタイヤに好ましく用いることができる。
【実施例１】
【００３３】
タイヤサイズを２０５／５５Ｒ１６、ベルトカバー層のスチールコードの構造を５×４で共通にし、ベルトカバー層に使用するスチールコードのスチールワイヤ素線の径、撚り方向、有機繊維芯体の材質、有機繊維芯体の直径、ストランド間の隙間、ベルトカバー層の構造を表１のようにした図１に示す構成の本発明タイヤ１〜７（本実施例１〜７）と従来タイヤ１（従来例１）、及び比較タイヤ１（比較例１）をそれぞれ各２０本作製した。
【００３４】
作製した各２０本のタイヤにおいて、加硫後のタイヤを切断し、ベルトカバー層の故障及びベルト層に対する食い込み状態（加硫故障）を調べ、◎、○、△、×の４段階で評価した。◎は故障または食い込みが発生したタイヤの本数が０本、○は故障または食い込みが発生したタイヤの本数が１〜２本、△は故障または食い込みが発生したタイヤの本数が３〜４本、×は故障または食い込みが発生したタイヤの本数が５本以上を意味する。これらの結果を表１に示す。
【００３５】
また、故障及び食い込みがないタイヤを選択し、それらをそれぞれ標準リムに装着し、空気圧を２１０ｋＰａにして、下記に示す試験方法により、高速耐久性及び高速操縦安定性の評価試験を行ったところ、表１に示す結果を得た。
【００３６】
高速耐久性
各試験タイヤをドラム試験機に取り付け、試験内圧２１０ｋＰａ、速度８１ｋｍ／ｈの条件にて、ＪＡＴＭＡに規定された空気圧条件に対応する荷重の８８％で速度８１ｋｍ／ｈにて１２０分ならし走行した。次いで、３時間以上放冷した後、空気圧を調整し、１２１ｋｍ／ｈの速度から試験を開始し、３０分毎に速度を８ｋｍ／ｈづつ段階的に上昇させ、故障が発生するまでの走行距離を測定した。評価結果は従来タイヤを１００とする指数値で示す。この値が大きい程、高速耐久性が優れている。尚、故障時に劇的な破壊が生じたものには評価値に「＊」を付記した。
【００３７】
高速操縦安定性
上記標準リムに組付けた試験タイヤを車両に装着し、速度８０〜２２０ｋｍ／ｈの範囲においてテストドライバーによるフィーリング結果を◎、○、基準（従来タイヤ）、△、×の５段階で評価した。◎は基準の従来タイヤより良好、○はやや良好、△はやや劣る、×は劣るを意味する。
【００３８】
【表１】
2010241252.tif 000003
【００３９】
表１から、本発明タイヤは、従来より高い高速操縦安定性と高速耐久性を確保しながら、ベルトカバー層に起因する加硫故障を改善できることがわかる。
【実施例２】
【００４０】
タイヤサイズを実施例１、ベルトカバー層に使用されるスチールコードの構造を４×４で共通にし、ベルトカバー層のスチールコードのスチールワイヤ素線の径、撚り方向、有機繊維芯体の材質、有機繊維芯体の直径、ストランド間の隙間、ベルトカバー層の構造を表２のようにした図１に示す構成の本発明タイヤ８〜１４（本実施例８〜１４）と従来タイヤ２（従来例２）、及び比較タイヤ２（比較例２）をそれぞれ各２０本作製した。
【００４１】
作製した各２０本のタイヤにおいて、実施例１と同様に加硫故障を調べたところ、表２に示す結果を得た。また、高速耐久性及び高速操縦安定性について実施例１と同様に評価試験を行ったところ、表２に示す結果を得た。
【００４２】
【表２】
2010241252.tif 000004
【００４３】
表２から、本発明タイヤは、従来より高い高速操縦安定性と高速耐久性を確保しながら、ベルトカバー層に起因する加硫故障を改善できることがわかる。
【符号の説明】
【００４４】
１  トレッド部
２  サイドウォール部
３  ビード部
４  カーカス層
７  ベルト層
８  ベルトカバー層
１０  ゴム
１１  スチールコード
１２  スチールワイヤ素線
１３  ストランド
１４  芯体
Ｘ  隙間
ｄ  直径
【図１】
2010241252.tif 000005
【図２】
2010241252.tif 000006
【図３】
2010241252.tif 000007
【図４】
2010241252.tif 000008